(57)【特許請求の範囲】
【請求項１】
融点もしくはガラス転移温度が２５０℃以上であるポリエステル樹脂（Ａ）３０〜８０質量％と、
無機充填材（Ｂ）１〜５０質量％と、
白色顔料（Ｃ）５〜５０質量％および
無水マレイン酸構造単位０．１〜１．８％を含むオレフィン重合体（Ｄ）０．１〜１５質量％
とを含む反射材用ポリエステル樹脂組成物。
（ただし、Ａ、Ｂ、Ｃ、Ｄの合計は１００質量％である。）
【請求項２】
ポリエステル樹脂（Ａ）が、テレフタル酸から誘導されるジカルボン酸成分単位３０〜１００モル％、テレフタル酸以外の芳香族ジカルボン酸成分単位０〜７０モル％および／または炭素原子数４〜２０の脂肪族ジカルボン酸成分単位０〜７０モル％からなるジカルボン酸成分単位（ａ−１）並びに、炭素原子数４〜２０の脂環族ジアルコール成分単位（ａ−３）および/または脂肪族ジアルコール成分単位（ａ−４）を含むポリエステル樹脂（Ａ−１）であることを特徴とする請求項１に記載の反射材用ポリエステル樹脂組成物。
【請求項３】
ポリエステル樹脂（Ａ−１）に含まれるジアルコール成分単位（ａ−３）が、シクロヘキサン骨格を有することを特徴とする請求項２に記載の反射材用ポリエステル樹脂組成物。
【請求項４】
無機充填材（Ｂ）が、カルボニル構造を含み、アスペクト比が１〜３００の無機充填材を含むことを特徴とする請求項１に記載の反射材用ポリエステル樹脂組成物。
【請求項５】
無機充填材（Ｂ）が平均長さとアスペクト比の異なる二種以上の無機充填材を含むことを特徴とする請求項１に記載の反射材用ポリエステル樹脂組成物。
【請求項６】
無機充填材（Ｂ）が炭酸カルシウムウィスカーであることを特徴とする請求項４に記載の反射材用ポリエステル樹脂組成物。
【請求項７】
請求項１のポリエステル樹脂組成物を含む反射板。
【請求項８】
発光ダイオード素子用の反射板であることを特徴とする請求項９に記載の反射板。
【発明の詳細な説明】
【技術分野】
【０００１】
本発明は反射材料に適し、高温でも使用可能な樹脂組成物および該樹脂組成物を成形して得られる反射板に関する。さらに詳しくは、特定の熱可塑性樹脂、特定の無機充填材および白色顔料を含み、光の反射率、耐熱性、機械的特性に優れるとともに、インサート成形に好適である、反射材用熱可塑性樹脂組成物および、該樹脂組成物を成形して得られる反射板に関する。
【背景技術】
【０００２】
光を効率的に利用するため反射板は種々の局面で利用されているが、近年、装置の小型化および光源の小型化のための光源の半導体化、すなわち半導体レーザー、発光ダイオード（以下、ＬＥＤと言う）への切り替えが進んでいる。そのため、反射板に対しては機械的強度のみならず、プリント配線基板などへの表面実装等も行われることから耐熱性が良好で、精密に成形できることが要求されている。また反射板には、光を反射する機能上、安定した高い反射率が得られることが求められ、特にＬＥＤの組立ておよびリフローはんだ工程での加熱による反射率の低下を抑制することが必要である。
【０００３】
また、近年製品へのコストダウン要求は高まる一方であり、TV、モニター、など最終製品に搭載されるLEDパッケージ数の減少とそれに伴う高輝度化、また、製品の小型化、および射出成形によるLEDパッケージの製造における取数は増加により、溶融流動性が高い材料が求められている。さらには、小型化に伴う強度、靱性の更なる向上が求められつつある。
【０００４】
反射率低下を抑制する技術は、ベースポリマーの改良による方法がこれまでに開示されている（特許文献１）。反射板にはポリアミド材料が用いられる例が多いが、末端のアミノ基や、アミド結合由来による変色が起きる、即ち反射率の低下を示す場合がある。これに対して、ポリアミド樹脂に代えて耐熱ポリエステルを用いる試みがなされている。しかしながら、ベースポリマーをポリアミドから耐熱ポリエステルへ変更した事による機械強度や流動性に関する開示が無く、反射材料としての性能バランスは未知数である。一方、強度や靱性を高める方法としては、耐熱ポリエステルとグリシジルメタクリレート重合体とを含む組成物を用いる方法が開示されている。
【先行技術文献】
【特許文献】
【０００５】
【特許文献１】特表２００９−５０７９９０号公報
【発明の概要】
【発明が解決しようとする課題】
【０００６】
本発明者らの検討によれば、耐熱ポリエステルとグリシジルメタクリレート重合体とを含む組成物は、靱性等の機械強度バランスに優れる一方で、反射率の経時安定性や樹脂組成物としての溶融流動性の面で更なる向上が必要であることが見出された。
【０００７】
従って本発明は、特に靱性に代表される成形物機械強度に優れ、耐熱性に優れ、しかも高い反射率を有し、成形性に優れ、更にＬＥＤの製造工程およびリフローはんだ工程の様な加熱による反射率の低下が少ない反射板を得ることができる反射材用熱可塑性樹脂組成物および該樹脂組成物を含む反射板を得ることを課題とする。
【課題を解決するための手段】
【０００８】
本発明者らはこのような状況に鑑みて鋭意検討した結果、特定の構造を有するオレフィン重合体と高い融点もしくはガラス転移温度を有する熱可塑性樹脂及び白色顔料とを含む組成物が、耐熱性、靱性、成形性、反射率の経時安定性を高いレベルで併せ持つことを見出し、本発明を完成した。
【０００９】
すなわち本発明の構成要件は、
融点もしくはガラス転移温度が２５０℃以上であるポリエステル樹脂（Ａ）３０〜８０質量％と、
無機充填材（Ｂ）１〜５０質量％と、
白色顔料（Ｃ）５〜５０質量％および
官能基構造単位０．１〜１．８％を含むオレフィン重合体（Ｄ）０．１〜１５質量％
とを含む反射材用熱可塑性樹脂組成物である。（ただし、Ａ，Ｂ，Ｃ、Ｄの合計は１００質量％である。）
【００１０】
本発明の反射材用熱可塑性樹脂組成物は、ポリエステル樹脂（Ａ）が、テレフタル酸から誘導されるジカルボン酸成分単位３０〜１００モル％、テレフタル酸以外の芳香族ジカルボン酸成分単位０〜７０モル％および／または炭素原子数４〜２０の脂肪族ジカルボン酸成分単位０〜７０モル％からなるジカルボン酸成分単位（ａ−１）並びに、炭素原子数４〜２０の脂環族ジアルコール成分単位（ａ−３）および/または脂肪族ジアルコール成分単位（ａ−４）を含むポリエステル樹脂（Ａ−２）から選ばれることが好ましい。
【００１１】
本発明の反射材用熱可塑性樹脂組成物は、ポリエステル樹脂（Ａ−２）に含まれるジアルコール成分単位（ａ−３）が、シクロヘキサン骨格を有することが好ましい。
【００１２】
本発明の反射材用熱可塑性樹脂組成物は、無機充填材（Ｂ）はが炭酸カルシウムウィスカーであることが好ましい。
【００１３】
本発明の反射材用熱可塑性樹脂組成物は、無機充填材（Ｂ）が平均長さとアスペクト比の異なる二種以上の無機充填材を含むことが好ましい。
【００１４】
本発明の反射材用熱可塑性樹脂組成物は、無機充填材（Ｂ）が、カルボニル構造を含み、アスペクト比が１〜３００の無機充填材と、それとは平均長さとアスペクト比の異なる無機充填材とを含むことが好ましい。
【００１５】
本発明の反射材用熱可塑性樹脂組成物は、オレフィン重合体（Ｄ）が、カルボン酸、エステル、エーテル、アルデヒド、ケトンから選ばれる官能基を含んでいることが好ましい。
【００１６】
本発明の反射材用熱可塑性樹脂組成物は、オレフィン重合体（Ｄ）が無水マレイン酸構造単位を含んでいることが好ましい。
【００１７】
また本発明は、前記の反射板用熱可塑性樹脂組成物を含む反射板である。
【００１８】
本発明の反射板は、発光ダイオード素子用の反射板であることが好ましい。
【発明の効果】
【００１９】
本発明によれば、成形物の機械強度が高く、耐熱性に優れ、流動性、成形性に優れ、経時的な反射率低下が少なく、特にＬＥＤの製造工程およびリフローはんだ工程での加熱による反射率の低下が少ない反射板用樹脂組成物および、該樹脂組成物を成形して得られる反射板を提供することができる。このため、本発明の工業的価値は極めて高い。
【発明を実施するための形態】
【００２０】
以下、本発明について詳細に説明する。
[ポリエステル樹脂（Ａ）]
本発明に好適に使用されるポリエステル樹脂（Ａ）は、芳香族ジカルボン酸由来の構成単位と、環状骨格を有するジアルコール由来の構成単位を有する構造であることが好ましい。
【００２１】
このようなカルボン酸由来の構造単位としては、のジカルボン酸成分単位（ａ−１）としては、テレフタル酸成分単位３０〜１００モル％と、テレフタル酸以外の芳香族ジカルボン酸成分単位０〜７０モル％、および／または炭素原子数４〜２０の脂肪族ジカルボン酸成分単位０〜７０モル％からなることが好ましく、これらのジカルボン酸成分単位（ａ−１）の合計量は１００モル％である。このうちテレフタル酸以外の芳香族ジカルボン酸成分単位としては、例えばイソフタル酸、２−メチルテレフタル酸、ナフタレンジカルボン酸およびこれらの組み合せが好ましい。また、脂肪族ジカルボン酸成分単位は、その炭素原子数を特に制限するものではないが、炭素原子数は４〜２０、好ましくは６〜１２の脂肪族ジカルボン酸から誘導される。このような脂肪族ジカルボン酸成分単位を誘導するために用いられる脂肪族ジカルボン酸の例としては、例えば、アジピン酸、スベリン酸、アゼライン酸、セバシン酸、デカンジカルボン酸、ウンデカンジカルボン酸、ドデカンジカルボン酸などが挙げられる。
【００２２】
本発明では、シクロヘキサンジカルボン酸などの脂環族ジカルボン酸などを原料として使用することができる。
【００２３】
また、本発明においてジカルボン酸成分単位には、テレフタル酸成分単位は好ましくは４０〜１００モル％、テレフタル酸以外の芳香族ジカルボン酸成分単位は好ましくは０〜６０モル％、および／または炭素原子数４〜２０、好ましくは６〜１２の脂肪族ジカルボン酸成分単位は、好ましくは０〜６０モル％の量で含まれることが好ましい。
【００２４】
また、本発明においては、ジカルボン酸成分単位（ａ−１）として、上記のような構成単位とともに、少量、例えば、１０モル％以下程度の量の多価カルボン酸成分単位が含まれても良い。このような多価カルボン酸成分単位として具体的には、トリメリット酸およびピロメリット酸等のような三塩基酸および多塩基酸を挙げることができる。
【００２５】
一方、脂環族骨格を有するジオールとしては、1,4-シクロヘキサンジオール、1,4-シクロヘキサンジメタノールなどの脂環族グリコール、ビスフェノール、ハイドロキノン、2,2-ビス(4-β-ヒドロキシエトキシフェニル)プロパン類などの芳香族ジオールなどを原料として使用することができる。耐熱性や成形性の観点から、脂環族グリコールがさらに好ましい。
【００２６】
脂環族グリコールの場合、シス、トランス構造などの異性体が存在するが、耐熱性の観点ではトランス構造のほうが好ましい。したがって、シス／トランス比は、好ましくは５０／５０〜０／１００、さらに好ましくは、４０／６０〜０／１００である。
【００２７】
本発明では、前記の環状骨格を有するジオールのほかに、樹脂としての溶融流動性を高める目的などで、脂肪族ジオールを併用することもできる。具体的には、エチレングリコール、トリメチレングリコール、プロピレングリコール、テトラメチレングリコール、ネオペンチルグリコール、ヘキサメチレングリコール、ドデカメチレングリコールなどを挙げることができる。
【００２８】
またポリエステル樹脂（Ａ）は、ポリエステル樹脂（Ａ）、無機充填材（Ｂ）および白色顔料（Ｃ）の合計量１００質量％中に、３０〜８０質量％、好ましくは３０〜７０質量％、さらに４０〜６０質量％の割合となるように調整される。
【００２９】
本発明で用いられるポリエステル樹脂（Ａ）の、示差走査熱量計（ＤＳＣ）で測定した融点（Ｔｍ）、もしくはガラス転移温度（Ｔｇ）は、２５０℃以上である。好ましい下限値は、２７０℃、さらに好ましくは２９０℃である。一方、好ましい上限値は３５０℃を例示でで、さらに好ましくは３３５℃である。前記の融点やガラス転移温度が２５０℃以上であると、リフローはんだ時の反射板の変形が抑制される。上限温度は原則的としては制限がないが、融点もしくはガラス転移温度が３５０℃以下であると、溶融成形に際してポリエステル樹脂の分解を抑制できるので好ましい。
【００３０】
ポリエステル樹脂（Ａ）の極限粘度[η]は、０．３〜１．０dl/gであることが好ましい。極限粘度がこのような範囲にある場合、反射板用熱可塑性樹脂組成物の成形時の流動性が優れるものとし得る。ポリエステル樹脂（Ａ）の極限粘度の調整は、ポリエステル樹脂（Ａ）の分子量を調整することなどでなし得る。ポリエステル樹脂の分子量の調整方法は、重縮合反応の進行度合いや単官能のカルボン酸や単官能のアルコールなどを適量加える等の公知の方法を採用することが出来る。
【００３１】
上記極限粘度は、ポリエステル樹脂（Ａ）をフェノールとテトラクロロエタンの５０/５０質量％の混合溶媒に溶解し、ウベローデ粘度計を使用し、２５℃±０．０５℃の条件下で試料溶液の流下秒数を測定し、以下の算式で算出される値である。
[η]＝ηＳＰ/[Ｃ（１+０．２０５ηＳＰ）]
[η]：極限粘度（ｄｌ/ｇ）
ηＳＰ：比粘度
Ｃ：試料濃度（ｇ/ｄｌ）
ｔ：試料溶液の流下秒数（秒）
ｔ0：溶媒の流下秒数（秒）
ηＳＰ＝（ｔ−ｔ０）/ｔ０
【００３２】
また、本願発明においては必要に応じて、物性の異なるポリエステル樹脂（Ａ）を複数併用しても良い。また、本発明の目的の範囲内であれば、他の熱可塑性樹脂を併用しても良い。
【００３３】
[無機充填材（Ｂ）]
本発明で使用する無機充填材（Ｂ）は、公知の無機充填材を制限無く用いることが出来る。具体的には、繊維状、粉状、粒状、板状、針状、クロス状、マット状等の高いアスペクト比を有する形状の種々の無機補強材を使用することが好ましい。具体的にはガラス繊維、炭酸カルシウムなどの炭酸塩のウィスカー、ハイドロタルサイト、チタン酸カリウム等のチタン酸塩、ワラストナイト、ゾノトライトなどを挙げることができる。上記のような無機充填材の平均長さは１０μm〜１０mm、好ましくは１０μm〜５mmの範囲にあり、アスペクト比（Ｌ平均繊維長/Ｄ平均繊維径）が、１〜５００、好ましくは１０〜３５０の範囲にある。このような範囲にある無機充填材を使用すると強度の向上や線膨張係数の低下などの面で好ましい。
【００３４】
その中でも、ガラス繊維（ＢＧ）や、カルボニル構造を有する無機化合物（ＢＷ）であることが好ましい。これらの無機充填材は、シリコーン化合物等の公知の化合物で処理されていても良い。特にシリコーン化合物で処理されたガラス繊維は好ましい態様の一つである。
【００３５】
また無機充填材（Ｂ）は、ポリエステル樹脂（Ａ）、無機充填材（Ｂ）、白色顔料（Ｃ）の合計量１００質量％中に、１〜５０質量％、好ましくは５〜４０質量％、さらに１５〜３５質量％の割合となるように用いられることが好ましい。
【００３６】
本発明に用いられる無機充填材（Ｂ）は、異なる長さや異なるアスペクト比を有する二種以上の無機充填材を組み合わせて用いても良い。
【００３７】
長さやアスペクト比が大きな無機充填材として具体的には、前述のガラス繊維、ワラストナイト（珪酸カルシウム）等の珪酸塩、チタン酸カリウムウィスカーなどのチタン酸塩等を挙げることが出来る。これらの中でもガラス繊維が好ましい。
【００３８】
このような長さやアスペクト比の大きな無機充填材の好ましい長さの下限値は、１５μｍ、好ましくは３０μｍ、より好ましくは５０μｍである。一方、好ましい上限値は１０ｍｍ、より好ましくは８ｍｍ、さらに好ましくは６ｍｍ、特に好ましくは５ｍｍである。特にガラス繊維の場合、好ましい下限値は５００μｍ、より好ましくは７００μｍ、さらに好ましくは１ｍｍである。またこのような無機充填材のアスペクト比の好ましい下限値は２０、より好ましくは５０、さらに好ましくは９０である。一方、好ましい上限値は５００、より好ましくは４００、さらに好ましくは３５０である。
【００３９】
長さやアスペクト比が前述の無機充填材よりも相対的に小さい無機充填材の例としては、カルボニル基を有する無機充填材（ＢＷ）が好ましい例として挙げられ、具体的には炭酸カルシウムなどの炭酸塩のウィスカーを挙げることが出来る。前記のカルボニル基を有する無機充填材のアスペクト比は、好ましくは１〜３００、より好ましくは５〜２００、更に好ましくは１０〜１５０である。
【００４０】
これらの無機充填材を組み合わせるとベースポリマーへの無機充填剤成分の分散性が改良され、またベースポリマーと強化材との親和性が向上することにより、耐熱性、機械強度などを向上させるだけでなく、後述する白色顔料（Ｃ）の分散性を向上させることがある。
【００４１】
［白色顔料（Ｃ）］
本発明で使用する白色顔料（Ｃ）としては、ポリエステル樹脂(Ａ)と併用して該樹脂を白色化することで、光反射機能を向上できるものであれば良い。具体的には、酸化チタン、酸化亜鉛、硫化亜鉛、鉛白、硫酸亜鉛、硫酸バリウム、炭酸カルシウム、酸化アルミナなどが挙げられる。これらの白色顔料は、単独で用いてもよく、二種以上組み合わせて用いてもよい。また、これらの白色顔料はシランカップリング剤あるいはチタンカップリング剤などで処理して使用することもできる。たとえばビニルトリエトキシシラン、２−アミノプロピルトリエトキシシラン、２−グリシドキシプロピルトリエトキシシランなどのシラン系化合物で表面処理されていてもよい。
【００４２】
白色顔料としては特に酸化チタンが好ましい。酸化チタンを使用することにより反射率、隠蔽性といった光学特性が向上する。酸化チタンはルチル型が好ましい。酸化チタンの粒子径は、０．１〜０．５μｍ、好ましくは０．１５〜０．３μｍである。
【００４３】
これらの白色顔料は、反射率を均一化させるためなどの理由で、アスペクト比の小さい、すなわち球状に近いものが好ましい。
【００４４】
また白色顔料（Ｃ）は、熱可塑性樹脂（Ａ）、無機充填材（Ｂ）および白色顔料（Ｃ）の合計量１００質量％中に、５〜５０質量％、好ましくは１０〜５０質量％、さらに１０〜４０質量％の割合となるように調整することが好ましい。
【００４５】
［オレフィン重合体］
本発明のオレフィン重合体（Ｄ）は、対応するオレフィン重合体１００質量％に対して０．１〜１．８質量％の官能基構造単位を含んでいる。これらの官能基としては、ヘテロ原子を含む官能基であることが好ましい。より具体的には炭素、水素、酸素とを含む官能基が好ましい態様であり、更に具体的にはエステル基、カルボン酸基、アルデヒド基、ケトン基を挙げることが出来る。
【００４６】
オレフィン重合体（Ｄ）のオレフィン重合体骨格部分は、エチレン系重合体、プロピレン系重合体、ブテン系重合体やこれらのオレフィンの共重合体が等の公知の重合体骨格が好ましい例として挙げられる。特に好ましいオレフィン重合体骨格は、エチレンと炭素数３以上のオレフィンとの共重合体である。
【００４７】
本発明のオレフィン重合体（Ｄ）は、例えば、対応する公知のオレフィン重合体と対応する官能基を有する化合物とを特定の割合で反応させることによって得ることが出来る。オレフィン重合体として好ましい例の一つがエチレン・α−オレフィン共重合体である。以下、オレフィン重合体としてエチレン・α−オレフィン共重合体を用いる場合について記載する。
【００４８】
前記のエチレン・α−オレフィン共重合体とは、エチレンと他のオレフィン、例えばプロピレン、１−ブテン、１−ヘキセン、４−メチル−１−ペンテン、１−オクテン、１−デセン等の炭素数３〜１０のα−オレフィンとの共重合体である。本発明における変性前のエチレン・α−オレフィン共重合体としては具体的には、エチレン・プロピレン共重合体、エチレン・１−ブテン共重合体、エチレン・１−ヘキセン共重合体、エチレン・１−オクテン共重合体、エチレン・４−メチル−１−ペンテン共重合体等を挙げることが出来る。これらのうちでは、エチレン・プロピレン共重合体、エチレン・１−ブテン共重合、エチレン・１−ヘキセン共重合体、エチレン・１−オクテン共重合体が好ましい。
【００４９】
本発明におけるエチレン・α−オレフィン共重合体では、エチレンから導かれる構造単位は７０〜９９．５モル％、好ましくは８０〜９９モル％、α−オレフィンから導かれる構造単位は０．５〜３０モル％、好ましくは１〜２０モル％であるのが望ましい。
【００５０】
本発明におけるエチレン・α−オレフィン共重合体は、ＡＳＴＭ Ｄ１２３８による１９０℃、２．１６ｋｇ荷重におけるメルトフローレート（ＭＦＲ）が０．０１〜２０ｇ／１０分、好ましくは０．０５〜２０ｇ／１０分であるものが望ましい。
【００５１】
本発明のエチレン・α−オレフィン共重合体の製造方法は特に限定されず、例えばチタン（Ｔｉ）やバナジウム（Ｖ）系、クロム系（Ｃｒ）系、またはジルコニウム（Ｚｒ）系などの遷移金属触媒を用いて、公知の方法で調製することができる。より具体的にはＶ 化合物と有機アルミニウム化合物から構成されるチーグラー系触媒やメタロセン系触媒の存在下にエチレンと１ 種以上の炭素数３ 〜１０のα-オレフィンとを共重合させることによって製造する方法を例示することができる。特にはメタロセン系触媒を用いて製造する方法が好適である。
【００５２】
このような重合体を用いて本発明のオレフィン重合体（Ｄ）を得るには、前記エチレン・α−オレフィン共重合体を、官能基構造単位に対応する官能基含有化合物で、所謂グラフト変性して得る方法が一例である。
【００５３】
上記官能基含有化合物としての特に好ましい例は、不飽和カルボン酸またはその誘導体であり、具体的にはアクリル酸、メタクリル酸、α−エチルアクリル酸、マレイン酸、フマール酸、イタコン酸、シトラコン酸、テトラヒドロフタル酸、メチルテトラヒドロフタル酸、エンドシス−ビシクロ〔２，２，１〕ヘプトー５−エンー２，３−ジカルボン酸（ナジック酸〔商標〕）等の不飽和カルボン酸、およびこれらの酸ハライド、アミド、イミド、酸無水物、エステル等の誘導体などがあげられる。これらの中では、不飽和ジカルボン酸もしくはその酸無水物が好適であり、特にマレイン酸、ナジック酸（商標）、またはこれらの酸無水物が好適である。
【００５４】
前記エチレン・α−オレフィン共重合体のグラフト変性は公知の方法で行うことができ、例えば前記エチレン・α−オレフィン共重合体を有機溶媒に溶解し、次いで得られた溶液に不飽和カルボン酸またはその誘導体およびラジカル開始剤などを加え、通常６０〜３５０℃、好ましくは８０〜１９０℃の温度で、０．５〜１５時間、好ましくは１〜１０時間反応させる方法を例示することが出来る。
【００５５】
上記の有機溶媒は、エチレン・α−オレフィン共重合体を溶解することができる有機溶媒であれば特に制限なく使用することができる。このような有機溶媒としては、ベンゼン、トルエン、キシレン等の芳香族炭化水素系溶媒、ペンタン、ヘキサン、ヘプタン等の脂肪族炭化水素系溶媒などが挙げられる。
【００５６】
また別のグラフト変性方法としては、押出機などを使用し、好ましくは溶媒を併用せずに、エチレン・α−オレフィン共重合体と、不飽和カルボン酸もしくはその誘導体とを反応させる方法が挙げられる。この場合の反応条件は、反応温度が通常エチレン・α−オレフィン共重合体の融点以上、具体的には１００〜３５０℃、反応時間は通常０．５〜１０分間である。
【００５７】
前記の不飽和カルボン酸等の官能基含有化合物を効率よくグラフト共重合させるために、ラジカル開始剤の存在下に反応を実施することが好ましい。上記ラジカル開始剤としては、有機ペルオキシド、有機ペルエステル、例えばベンゾイルペルオキシド、ジクロルベンゾイルペルオキシド、ジクミルペルオキシド、ジ−ｔ−ブチルペルオキシド、２，５−ジメチル−２，５−ジ（ペルオキシドベンゾエート）ヘキシン−３，１，４−ビス（ｔ−ブチルペルオキシイソプロピル）ベンゼン、ラウロイルペルオキシド、ｔ−ブチルペルアセテート、２，５−ジメチル−２，５−ジ（ｔ−ブチルペルオキシ）ヘキシン−３，２，５−ジメチル−２，５−ジ（ｔ−ブチルペルオキシ）ヘキサン、ｔ−ブチルペルベンゾエート、ｔ−ブチルペルフェニルアセテート、ｔ−ブチルペルイソブチレート、ｔ−ブチルペル−ｓｅｃ−オクトエート、ｔ−ブチルペルピバレート、クミルペルピバレートおよびｔ−ブチルペルジエチルアセテート；アゾ化合物、例えばアゾビスイソブチロニトリル、ジメチルアゾイソブチレートなどが用いられる。これらの中ではジクミルペルオキシド、ジ−ｔ−ブチルペルオキシド、２，５−ジメチル−２，５−ジ（ｔ−ブチルペルオキシ）ヘキシン−３，２，５−ジメチル−２，５−ジ（ｔ−ブチルペルオキシ）ヘキサン、１，４−ビス（ｔ−ブチルペルオキシイソプロピル）ベンゼンなどのジアルキルペルオキシドが好ましい。ラジカル開始剤は、変性前のエチレン・α−オレフィン共重合体１００重量部に対して、通常０．００１〜１重量部の割合で用いられる。
【００５８】
本発明で用いるオレフィン重合体（Ｄ）の好ましい態様の一つであるエチレン・α−オレフィン共重合体（Ｄ）は、好ましい密度が０．８０〜０．９５ｇ／ｃｍ3、より好ましくは０．８５〜０．９０ｇ／ｃｍ3である。また変性エチレン・α−オレフィン共重合体（Ｄ１）中における官能基含有化合物の含有率は、通常０．１〜１．８重量％、好ましくは０．２〜１．５重量％である。さらにエチレン・α−オレフィン共重合体（Ｄ１）の１３５℃デカリン（デカヒドロナフタレン）溶液中で測定した極限粘度〔η〕が、好ましくは１．５〜４．５ｄｌ／ｇ、より好ましくは１．６〜３ｄｌ／ｇである。[η]が上記の範囲内であれば、本発明の樹脂組成物の靱性と溶融流動性とを高いレベルで両立することが出来る。
【００５９】
尚、オレフィン重合体（Ｄ）の１３５℃、デカリン中の[η]は、常法に基づき以下の様にして測定される。
サンプル２０ｍｇをデカリン１５ｍｌに溶解し、ウベローデ粘度計を用い、１３５℃雰囲気にて比粘度（ηｓｐ）を測定する。このデカリン溶液に更にデカリン５ｍｌを加えて希釈後、同様の比粘度測定を行う。この希釈操作と粘度測定を更に２度繰り返した測定結果を基に、濃度（：Ｃ）をゼロに外挿したときの「ηｓｐ／Ｃ」値を極限粘度[η]とした。
【００６０】
特に好ましい官能基含有化合物としては、無水マレイン酸を挙げることが出来る。無水マレイン酸は、後述するオレフィン重合体との反応性が比較的高く、それ自身が重合等による大きな構造変化が少なく、基本構造として安定な傾向がある。このため、安定した品質のオレフィン重合体（Ｄ）を得られるなどの様々な優位点がある。
【００６１】
本発明のオレフィン重合体（Ｄ）に含まれる官能基構造単位の含有率は、０．１〜１．８質量％、好ましくは０．２〜１．５質量％、更に好ましくは０．２〜１．２質量％である。官能基構造単位が少な過ぎると後述する樹脂組成物の靱性の改善効果が低い場合がある。これは、オレフィン重合体（Ｄ）とポリエステル樹脂(Ａ)との相互作用が弱すぎ、オレフィン重合体（Ｄ）が凝集し易くなり、十分な靭性改善効果示し難くなるためであろう。一方、官能基構造単位が多過ぎると、熱可塑性樹脂（Ａ）との相互作用が強くなり過ぎて溶融流動性が低下し、結果として成形性の低下を起こすことがある。また、この多過ぎる官能基が熱や光による変性などを受けて着色を引き起し、結果として反射率の経時安定性が低下する事がある。その他、官能基構造単位を多数オレフィン重合体に導入する場合、未反応の官能基含有化合物が残存しやすい傾向があり、これらの未反応化合物が前記の変性による問題を加速させる場合もある。
【００６２】
これらの官能基構造単位の含有率は、オレフィン重合体と官能基含有化合物とをラジカル開始剤などの存在下に反応させる際の仕込み比や、１３Ｃ ＮＭＲ測定や１Ｈ ＮＭＲ測定などの公知の手段で行うことが出来る。具体的なＮＭＲ測定条件としては、以下の様な条件を例示できる。
【００６３】
１Ｈ ＮＭＲ測定の場合、日本電子（株）製ＥＣＸ４００型核磁気共鳴装置を用い、溶媒は重水素化オルトジクロロベンゼンとし、試料濃度２０ｍｇ／０．６ｍＬ、測定温度は１２０℃、観測核は１Ｈ（４００ＭＨｚ）、シーケンスはシングルパルス、パルス幅は５．１２μ秒（４５°パルス）、繰り返し時間は７．０秒、積算回数は５００回以上とする条件である。基準のケミカルシフトは、テトラメチルシランの水素を０ｐｐｍとするが、例えば、重水素化オルトジクロロベンゼンの残存水素由来のピークを７．１０ｐｐｍとしてケミカルシフトの基準値とすることでも同様の結果を得ることが出来る。官能基含有化合物由来の１Ｈなどのピークは、常法によりアサインした。
【００６４】
１３Ｃ ＮＭＲ測定の場合、測定装置は日本電子（株）製ＥＣＰ５００型核磁気共鳴装置、溶媒としてオルトジクロロベンゼン／重ベンゼン（８０／２０容量％）混合溶媒、測定温度は１２０℃、観測核は１３Ｃ（１２５ＭＨｚ）、シングルパルスプロトンデカップリング、４５°パルス、繰り返し時間は５．５秒、積算回数は１万回以上、２７．５０ｐｐｍをケミカルシフトの基準値とする条件である。各種シグナルのアサインは常法を基にして行い、シグナル強度の積算値を基に定量を行うことが出来る。
【００６５】
他の簡便な官能基構造単位の含有率の測定方法としては、官能基含有率の異なる重合体を前記のＮＭＲ測定で官能基含有率を決定しておき、これらの重合体の赤外分光（ＩＲ）測定を行い、特定のピークの強度比を基に検量線を作成し、この結果を基に、官能基含有率を決定する方法もある。この方法は前述のＮＭＲ測定に比して簡便ではあるが、基本的にはベース樹脂や官能基の種類により、それぞれ対応する検量線を作成する必要がある。このような理由からこの方法は、例えば商用プラントでの樹脂生産における工程管理等に好ましく用いられる方法である。
【００６６】
これらのオレフィン重合体（Ｄ）は、（Ａ）〜（Ｄ）成分の和を１００質量％とした場合、０．１〜１５質量％の割合で用いられる。好ましくは０．５〜１５質量％、さらに好ましくは１〜１２質量％である。
【００６７】
［その他の添加剤］
本発明では、発明の効果を損なわない範囲で、用途に応じて、以下の添加剤、すなわち、酸化防止剤（フェノール類、アミン類、イオウ類、リン類等）、耐熱安定剤（ラクトン化合物、ビタミンＥ類、ハイドロキノン類、ハロゲン化銅、ヨウ素化合物等）、光安定剤（ベンゾトリアゾール類、トリアジン類、ベンゾフェノン類、ベンゾエート類、ヒンダードアミン類、オギザニリド類等）、他の重合体（ポリオレフィン類：エチレン・プロピレン共重合体、エチレン・１−ブテン共重合体等のオレフィン共重合体、プロピレン・１−ブテン共重合体等のオレフィン共重合体、ポリスチレン等）、難燃剤（臭素系、塩素系、リン系、アンチモン系、無機系等）蛍光増白剤、可塑剤、増粘剤、帯電防止剤、離型剤、顔料、結晶核剤、種々公知の配合剤を添加することができる。
【００６８】
これら添加剤は、その成分の種類によって異なるが、本願の熱可塑性樹脂１００質量％に対して０〜１０質量％が好ましく、より好ましくは０〜５質量％、さらに好ましくは０〜１質量％の割合で用いられる。
【００６９】
［本発明の熱可塑性樹脂組成物］
本発明のポリエステル樹脂組成物は、上記の各成分を、公知の方法、例えばヘンシェルミキサー、Ｖブレンダー、リボンブレンダー、タンブラーブレンダ−などで混合する方法、あるいは混合後さらに一軸押出機、多軸押出機、ニーダー、バンバリーミキサーなどで溶融混練後、造粒あるいは粉砕する方法により製造することができる。
【００７０】
本発明のポリエステル樹脂組成物は、ポリエステル樹脂（Ａ）、無機充填材（Ｂ）および白色顔料（Ｃ）、オレフィン重合体（Ｄ）の合計量１００質量％中にポリエステル樹脂（Ａ）を、３０〜８０質量％、好ましくは３０〜７０質量％、さらに４０〜６０質量％の割合で含むことが好ましい。ポリエステル樹脂（Ａ）が３０質量％以上、８０質量％以下であると、成形性を損なうことなく、はんだリフロー工程に耐え得る耐熱性に優れた熱可塑性樹脂組成物を得ることができる。
【００７１】
また、本発明のポリエステル樹脂組成物は、無機充填材（Ｂ）を、１〜５０質量％、好ましくは５〜４０質量％、さらに好ましくは１５〜３５質量％の割合で含むことが好ましい。無機充填材（Ｂ）の量が５質量％以上であると、射出成形時やはんだリフロー工程で成形物が変形することが無く、また、反射率の経時安定性に優れる傾向がある。また６０質量％以下であると、成形性および外観が良好な成形品を得ることができる。
【００７２】
また、本発明のポリエステル樹脂組成物は、白色顔料（Ｃ）を、５〜５０質量％、好ましくは１０〜５０質量％、さらに好ましくは１０〜４０質量％の割合で含む。白色顔料（Ｃ）の量が５質量％以上であると、反射率等の十分な光の反射特性を得ることができる。また５０質量％以下であれば、成形性を損なうことがなく好ましい。
【００７３】
また、本発明のポリエステル樹脂組成物は、オレフィン重合体（Ｄ）を、０．１〜１５質量％、好ましくは０．５〜１５質量％、さらに好ましくは１〜１２質量％の割合で含む。オレフィン重合体（Ｄ）の量が０．１質量％以上であると、靱性と耐熱性に加えて、高い反射率を経時安定的に発現させる易い傾向がある。また１５質量％以下であれば、高い耐熱性や反射率の経時安定性を損なうことなく高い靱性を付与することが出来る。
【００７４】
上記のような組成範囲にある本発明の反射材用熱可塑性樹脂組成物は、機械的特性、反射率および耐熱性に優れ、反射板用途に好適に使用することができる。
【００７５】
［反射板、発光ダイオード素子用反射板］
反射板とは、少なくとも光を放射する方向の面が開放された、または開放されていないケーシングやハウジング一般を包括し、より具体的には、箱状または函状の形状を有するもの、漏斗状の形状を有するもの、お椀状の形状を有するもの、パラボラ状の形状を有するもの、円柱状の形状を有するもの、円錐状の形状を有するもの、ハニカム状の形状を有するもの等、光を反射する面として板状（平面、球面、曲面等の面）の面形状を有する三次元形状一般をも包含する。
【００７６】
本発明の樹脂組成物を用いて得られる反射板は、耐熱性、反射率の経時安定性に優れ、更には靱性にも優れているので、薄肉形状でも十分な強度を持ち得る可能性が高いので、ＬＥＤ素子などの軽量化、小型化に寄与することが期待される。
【００７７】
発光ダイオード（ＬＥＤ）素子用反射板は、通常ポリアミド樹脂、またはポリアミド樹脂と無機充填材を含む樹脂組成物を、射出成形、特にフープ成形等の金属のインサート成形、溶融成形、押出し成形、インフレーション成形、ブロー成形等の加熱成形により、所望の形状に賦形することで得られ、該反射板にＬＥＤ素子とその他の部品を組み込み、封止用樹脂により封止、接合、接着等して使用される。
【００７８】
また、本発明のポリアミド樹脂組成物および反射板はＬＥＤ用途のみならず、その他の光線を反射する用途にも適応することができる。具体的な例としては、各種電気電子部品、室内照明、天井照明、屋外照明、自動車照明、表示機器、ヘッドライト等の発光装置用の反射板として使用できる。
【実施例】
【００７９】
［曲げ試験］
下記の射出成形機を用い、下記の成形条件で調製した長さ６４ｍｍ、幅６ｍｍ、厚さ０．８ｍｍの試験片を、温度２３℃、窒素雰囲気下で２４時間放置した。次いで、温度２３℃、相対湿度５０％の雰囲気下で曲げ試験機：ＮＴＥＳＣＯ社製 ＡＢ５、スパン２６ｍｍ、曲げ速度５ｍｍ／分で曲げ試験を行い、強度、たわみ量、弾性率、およびその試験片を破壊するのに要するエネルギー（靭性）を測定した。
成形機：（株）ソディック  プラステック、ツパールＴＲ４０Ｓ３Ａ
成形機シリンダー温度：融点（Ｔｍ）＋１０℃、金型温度：１５０℃。
【００８０】
［融点（Ｔｍ）］
ＰｅｒｋｉｎＥｌｅｍｅｒ社製ＤＳＣ７を用いて、一旦３３０℃で５分間保持し、次いで１０℃／分の速度で２３℃まで降温せしめた後、１０℃／分で昇温した。このときの融解に基づく吸熱ピ−クを融点とした。
【００８１】
［１Ｈ ＮＭＲ測定］
日本電子（株）製ＥＣＸ４００型核磁気共鳴装置を用い、溶媒は重水素化オルトジクロロベンゼンとし、試料濃度２０ｍｇ／０．６ｍＬ、測定温度は１２０℃、観測核は１Ｈ（４００ＭＨｚ）、シーケンスはシングルパルス、パルス幅は５．１２μ秒（４５°パルス）、繰り返し時間は７．０秒、積算回数は５００回以上とする条件である。基準のケミカルシフトは、重水素化オルトジクロロベンゼンの残存水素由来のピークを７．１０ｐｐｍとした。官能基含有化合物由来の１Ｈなどのピークは、常法によりアサインした。
【００８２】
[初期反射率]
下記の成形機を用い、下記の成形条件で射出成形して調製した長さ３０ｍｍ、幅３０ｍｍ、厚さ０．５ｍｍの試験片を得た。
【００８３】
成形機：  住友重機械工業（株）社製、ＳＥ５０ＤＵ
シリンダー温度：融点（Ｔｍ）＋１０℃、金型温度：１５０℃
得られた試験片をミノルタ（株）ＣＭ３５００ｄを用いて、波長領域３６０nmから７４０nmの反射率を求めた。４５０nmと５５０nmの反射率を代表値として初期反射率を評価した。
【００８４】
[加熱後反射率]
初期反射率測定に用いたサンプルを、１５０℃のオーブンに３３６時間放置した。このサンプルを初期反射率と同様の方法で反射率を測定し、加熱後反射率とした。
【００８５】
[流動性]
幅１０ｍｍ、厚み０．５ｍｍのバーフロー金型を使用して以下の条件で射出し、金型内の樹脂の流動長（ｍｍ）を測定した。
射出成形機：（株）ソディック  プラステック、ツパールＴＲ４０Ｓ３Ａ
射出設定圧力：２０００ｋｇ／ｃｍ２、シリンダー設定温度：融点（Ｔｍ）＋１０℃、金型温度：３０℃。
【００８６】
〔オレフィン重合体の密度〕
１９０℃に設定した神藤金属工業社製油圧式熱プレス機を用い、１００ｋｇ／ｃｍ2の圧力で０．５ｍｍ厚のシートを成形し（スペーサー形状：２４０×２４０×０．５ｍｍ厚の板に４５×４５×０．５ｍｍ、９個取り）、２０℃に設定した別の神藤金属工業社製油圧式熱プレス機を用い、１００ｋｇ／ｃｍ2の圧力で圧縮することで冷却して測定用試料を作成した。熱板は５ｍｍ厚のＳＵＳ板を用いた。
このプレスシートを１２０℃で１時間熱処理し、１時間かけて直線的に室温まで徐冷したのち、密度勾配管で測定した。
【００８７】
（ポリエステル樹脂の製造方法例：）
ジメチルテレフタレートｌ０６．２部、１，４−シクロヘキサンジメタノール（シス／トランス比：30/70）９４．６部にテトラブチルチタネート０．００３７部を加え、１５０℃から３００℃まで３時間３０分かけて昇温した。（エステル交換反応）
前記エステル交換反応終了時に、１，４−シクロヘキサンジメタノールに溶解した酢酸マグネシウム・四水塩０．０６６部を加え、引き続きテトラブチルチタネート０．１０２７部を導入して重縮合反応を行った。
【００８８】
重縮合反応は常圧から１Ｔｏｒｒまで８５分かけて徐々に減圧し、同時に所定の重合温度３００℃まで昇温し、温度と圧力を保持して、所定の撹拌トルクに到達した時点で反応を終了して、生成した重合体を取り出した。また、得られた重合体を２６０℃、１Torr以下で３時間固相重合を行なった。得られた重合体（ポリエステル樹脂（Ａ１））の[η]は０．６ｄｌ/ｇ、融点は２９０℃であった。
【００８９】
（ エチレン・１ -ブテン共重合体の調製例１）
［ 触媒溶液の調製］
十分に窒素置換したガラス製フラスコに、ビス（ 1 , 3 -ジメチルシクロペンタジエニル） ジルコニウムジクロリドを０．６３ｍｇ入れ、更にメチルアミノキサンのトルエン溶液（Ａｌ；０．１３ミリモル／リットル）１．５７ｍｌ、およびトルエン２．４３ｍｌを添加することにより触媒溶液を得た。
【００９０】
［ エチレン／１−ブテン共重合］
充分に窒素置換した内容積２ リットルのステンレス製オートクレーブにヘキサン９１２ｍｌ および１−ブテン３２０ｍｌを導入し、系内の温度を８０℃に昇温した。引き続き、トリイソブチルアルミニウム０．９ミリモルおよび上記の如く調製した触媒溶液２．０ｍｌ（Ｚｒとして０．０００５ミリモル）をエチレンで圧入することにより重合を開始した。エチレンを連続的に供給することにより全圧を８．０ｋｇ／ｃｍ2-Ｇに保ち、８０℃で３０分間重合を行った。
【００９１】
少量のエタノールを系中に導入して重合を停止させた後、未反応のエチレンをパージした。得られた溶液を大過剰のメタノール中に投入することにより白色固体を析出させた。この白色固体を濾過により回収し、減圧下で一晩乾燥し、白色固体（エチレン・１ − ブテン共重合体（Ｄ６））を得た。
密度＝０．８６２ｇ／ｃｍ3
ＭＦＲ（ＡＳＴＭ Ｄ１２３８規格、１９０℃：２１６０ｇ荷重）＝０．５ｇ／１０分
１−ブテン構造単位含有率：４モル％
【００９２】
（ エチレン・１ -ブテン共重合体の調製例２）
１−ブテンの使用量を２９０ｍｌにした以外は、エチレン・１ -ブテン共重合体の調製例１と同様にして、下記の物性を有するエチレンブテン共重合体（Ｄ５）を得た。結果を表１にも示す。
密度＝０．８７０ｇ／ｃｍ3
ＭＦＲ（ＡＳＴＭ Ｄ１２３８規格、１９０℃：２１６０ｇ）＝０．５ｇ／１０分
【００９３】
（エチレン・１−ブテン共重合体の変性例１）
上記で得たエチレン・１−ブテン共重合体（Ｄ６）１００重量部に、無水マレイン酸１．０重量部と過酸化物［パーヘキシン２５Ｂ、日本油脂（株）製、商標］０．０４重量部とを混合し、得られた混合物を２３０℃に設定した１軸押出機で溶融グラフト変性することによって下記の物性を有する変性エチレン・１−ブテン共重合体（Ｄ１）を得た。
無水マレイン酸グラフト変性量は０．９７重量％であった。また１３５℃デカリン溶液中で測定した極限粘度［η］は１．９８ｄｌ／ｇであった。結果を表１にも示した。
【００９４】
（エチレン・１−ブテン共重合体の変性例２）
エチレン・１−ブテン共重合体（Ｄ６）の代わりにエチレン・１−ブテン共重合体（Ｄ５）を用いた以外は前記変性例１と同様にして、変性エチレン・１−ブテン共重合体（Ｄ２）を得た。結果を表１に示した。
【００９５】
（エチレン・１−ブテン共重合体の変性例３）
エチレン・１−ブテン共重合体（Ｄ６）の代わりにエチレン・１−ブテン共重合体（Ｄ５）、無水マレイン酸を０．５重量部、パーヘキシン２５Ｂを０．０２重量部用いた以外は前記変性例１と同様にして、変性エチレン・１−ブテン共重合体（Ｄ３）を得た。結果を表１に示した。
【００９６】
（エチレン・１−ブテン共重合体の変性例４）
無水マレイン酸を２．０重量部、パーヘキシン２５Ｂを０．０８重量部用いた以外はを前記変性例１と同様にして、変性エチレン・１−ブテン共重合体（Ｄ４）を得た。結果を表１に示した。
【００９７】
実施例１
前記ポリエステル樹脂（Ａ１）、下記無機強化材（Ｂ１、Ｂ２）、下記白色顔料（Ｃ）、前記オレフィン重合体（Ｄ1）を表２に示す割合でタンブラーブレンダーを用いて混合し、二軸押出機（株）日本製鋼所製 ＴＥＸ３０αにてシリンダー温度３１０℃で原料を溶融混錬後、ストランド状に押出し、水槽で冷却後、ペレタイザーでストランドを引き取り、カットすることでペレット状組成物を得た。（すなわち良好なコンパウンド性を示した。）
得られたポリエステル樹脂組成物について各物性を評価した結果も表２に示した。
無機強化材（Ｂ１）：ガラス繊維：長さ３ｍｍ、アスペクト比３００（セントラルガラス（株）製ＥＣＳ０３−６１５、シラン化合物処理品）
無機充填材（Ｂ２）炭酸カルシウムウィスカー（長さ２５μm、アスペクト比３３）
白色顔料（Ｃ）：酸化チタン（粉末状、平均粒径０．２１μm）
【００９８】
実施例２〜５、比較例１〜３  
表２に示す条件とした以外は実施例１と同様にしてポリエステル樹脂を調製した。結果を表２に示した。
【００９９】
[比較例４]
表２に示す配合割合で実施例と同様の方法を行なったが二軸押出機でのコンパウンド性が悪く良好なペレットを得ることができなかった。
【０１００】
【表１】
0005919071.tif 000002
【０１０１】
【表２】
0005919071.tif 000003
上記の様に本発明の樹脂組成物は、従来に比して曲げ試験で代表される機械強度と靱性と反射率および反射率の経時保持性とのバランスが、従来の構成に比して高いことが分かる。故に、例えば、反射板用の材料として適している。特に好ましい例として、高い耐熱性と反射保持率を要求されるLED反射板用の材料として適している事を示唆している。